(57)【要約】【課題】蓄電後の起電圧が時間経過に伴って低下することを抑制するための技術を提供する。【解決手段】本開示の蓄電素子（１００）は、導電性の第１電極（２０）と、絶縁材料（３１）及びｎ型半導体粒子（３２）を含む蓄電層（３０）と、リーク抑制層（４０）と、ｐ型半導体層（５０）と、第２電極（６０）と、を備えている。第１電極（２０）、蓄電層（３０）、リーク抑制層（４０）、ｐ型半導体層（５０）及び第２電極（６０）がこの順で積層されている。【選択図】図１
2016082125.tif 000002
【特許請求の範囲】
【請求項１】
第１電極と、
絶縁材料及びｎ型半導体粒子を含む蓄電層と、
リーク抑制層と、
ｐ型半導体層と、
第２電極と、
を備え、
前記第１電極、前記蓄電層、前記リーク抑制層、前記ｐ型半導体層及び前記第２電極がこの順で積層されている、蓄電素子。
【請求項２】
前記リーク抑制層を構成する材料の伝導帯下端のエネルギーは、前記ｎ型半導体粒子を構成するｎ型半導体の伝導帯下端のエネルギーよりも高く、
前記リーク抑制層を構成する前記材料の価電子帯上端のエネルギーは、前記ｐ型半導体層を構成するｐ型半導体の価電子帯上端のエネルギーよりも低い、請求項１に記載の蓄電素子。
【請求項３】
前記リーク抑制層を構成する材料は、前記蓄電層に含まれた前記絶縁材料の組成とは異なる組成を有する絶縁材料である、請求項１に記載の蓄電素子。
【請求項４】
前記リーク抑制層は、二酸化ケイ素、酸化アルミニウム及び酸化マグネシウムからなる群より選ばれる少なくとも１つで構成されている、請求項１〜３のいずれか１項に記載の蓄電素子。
【請求項５】
前記リーク抑制層が二酸化ケイ素で構成され、
前記リーク抑制層の厚さが１〜２０ｎｍの範囲にある、請求項１〜３のいずれか１項に記載の蓄電素子。
【請求項６】
前記リーク抑制層が酸化アルミニウムで構成され、
前記リーク抑制層の厚さが１〜５０ｎｍの範囲にある、請求項１〜３のいずれか１項に記載の蓄電素子。
【請求項７】
前記リーク抑制層が酸化マグネシウムで構成され、
前記リーク抑制層の厚さが１〜２０ｎｍの範囲にある、請求項１〜３のいずれか１項に記載の蓄電素子。
【請求項８】
前記ｎ型半導体粒子は、金属酸化物及び金属複合酸化物から選ばれる少なくとも１つの酸化物で構成され、
前記金属酸化物は、酸化スズ、酸化亜鉛、酸化チタン、酸化ニオブ及び酸化タンタルからなる群より選ばれる少なくとも１つを含み、
前記金属複合酸化物は、スズ、亜鉛、チタン、ニオブ及びタンタルからなる群より選ばれる少なくとも１つの金属を含む、請求項１〜７のいずれか１項に記載の蓄電素子。
【請求項９】
前記第１電極及び前記第２電極は、それぞれ、金属、導電性酸化物、導電性樹脂又は導電性カーボンで構成されている、請求項１〜８のいずれか１項に記載の蓄電素子。
【請求項１０】
前記ｐ型半導体層がｐ型酸化物半導体を含む、請求項１〜９のいずれか１項に記載の蓄電素子。
【請求項１１】
前記蓄電層に含まれた前記絶縁材料は、絶縁性樹脂又は無機絶縁材料である、請求項１〜１０のいずれか１項に記載の蓄電素子。
【請求項１２】
第１電極、蓄電層、リーク抑制層、ｐ型半導体層及び第２電極をこの順番で備えた蓄電素子の製造方法であって、
脂肪族酸又は芳香族酸の金属塩と絶縁材料とを含む溶液を用いて前記第１電極上に塗布膜を形成し、
前記塗布膜を焼成し、
焼成された前記塗布膜に光を照射して前記蓄電層を形成し、
前記蓄電層と前記ｐ型半導体層との間に前記リーク抑制層が配置されるように前記リーク抑制層を形成し、
その後、前記ｐ型半導体層及び前記第２電極を形成する、
蓄電素子の製造方法。
【発明の詳細な説明】
【技術分野】
【０００１】
本発明は、蓄電素子及び蓄電素子の製造方法に関する。
【背景技術】
【０００２】
二次電池、キャパシタなどの蓄電素子は、電気自動車、モバイル機器などのシステムの製造に欠かすことのできない素子である。蓄電素子の特性の向上及び蓄電素子に関する技術の発展が期待されている。特に、現在市販されている電気自動車は、従来のガソリン車に比べて航続距離が短いという問題を有している。航続距離の向上を目的として、充放電容量の高い二次電池の製造が期待されている。また、モバイル機器分野においても、機能性の向上により使用電力量が高まっている。機器の使用可能時間の向上を目的として、充放電容量の高い二次電池が求められている。さらに、太陽光発電又は風力発電によって創出されたクリーンエネルギーの蓄電を目的として、高容量なキャパシタの開発も進められている。
【０００３】
容量の増加が可能な二次電池又はキャパシタとしては、リチウムイオン電池又はリチウムイオンキャパシタが最有力候補として挙げられる。しかし、現在のリチウムイオン電池及びリチウムイオンキャパシタの充放電容量は必ずしも十分ではない。例えば、リチウムイオン電池を電気自動車に搭載した場合、航続距離が１００ｋｍ程度と非常に短い。また、リチウムイオン電池及びリチウムイオンキャパシタに使用されている電解液は液体であるため、漏液の可能性があり、安全性に問題がある。
【０００４】
電解液の代わりに固体電解質を用いた全固体リチウム二次電池の開発も進められている。しかし、全固体リチウム二次電池の容量を十分に増やすには至っていない。さらに、リチウムイオン電池及びリチウムイオンキャパシタにおいては、レアメタルであるリチウムが使用される。そのため、安定的な材料の確保が困難であり、かつ製造コストが高いという問題もある。
【０００５】
こうした背景のもと、近年、リチウムイオン電池及びリチウムイオンキャパシタとは動作原理の異なる全固体型の二次電池が提案されている（特許文献１〜３参照）。
【先行技術文献】
【特許文献】
【０００６】
【特許文献１】国際公開第２０１２／０４６３２５号
【特許文献２】国際公開第２０１３／０６５０９３号
【特許文献３】国際公開第２０１３／１５３６０３号
【発明の概要】
【発明が解決しようとする課題】
【０００７】
特許文献１〜３に開示された二次電池の蓄電層は、無機材料で構成されている。そのため、特許文献１〜３に開示された二次電池には漏液の心配が無く、安全性に優れている。しかし、特許文献１〜３に開示された二次電池には、蓄電後の起電圧が時間経過に伴って低下し、安定的な動作が妨げられるという問題がある。
【０００８】
本開示は、起電圧が時間経過に伴って低下することを抑制するための新規な技術を提供することを目的とする。
【課題を解決するための手段】
【０００９】
すなわち、本開示は、
第１電極と、
絶縁材料及びｎ型半導体粒子を含む蓄電層と、
リーク抑制層と、
ｐ型半導体層と、
第２電極と、
を備え、
前記第１電極、前記蓄電層、前記リーク抑制層、前記ｐ型半導体層及び前記第２電極がこの順で積層されている、蓄電素子を提供する。
【発明の効果】
【００１０】
上記の技術によれば、蓄電後の起電圧が時間経過に伴って低下することを抑制できる。
【図面の簡単な説明】
【００１１】
【図１】本開示の実施形態に係る蓄電素子の概略断面図
【図２】図１に示す蓄電素子の蓄電層の構造を示す図
【図３】図１に示す蓄電素子の製造方法を示す工程図
【図４】実施例１−１の蓄電素子の開放電圧の時間変化を示すグラフ
【図５】実施例２−１の蓄電素子の開放電圧の時間変化を示すグラフ
【図６】実施例３−１の蓄電素子の開放電圧の時間変化を示すグラフ
【発明を実施するための形態】
【００１２】
特許文献１〜３に記載された二次電池においては、蓄電層に蓄えられた電子が蓄電層とｐ型半導体層との界面を通じてリークすると考えられる。このことは、起電圧の経時的な低下を早めるとともに、二次電池の安定的な動作を妨げる。したがって、蓄電層とｐ型半導体層との界面を通じた電子又は正孔のリークを抑制すれば、長時間にわたって起電圧を保持できる二次電池（蓄電素子）を実現できると考えられる。
【００１３】
本開示は、
第１電極と、
絶縁材料及びｎ型半導体粒子を含む蓄電層と、
リーク抑制層と、
ｐ型半導体層と、
第２電極と、
を備え、
前記第１電極、前記蓄電層、前記リーク抑制層、前記ｐ型半導体層及び前記第２電極がこの順で積層されている、蓄電素子を提供する。
【００１４】
本開示によれば、蓄電後の起電圧が時間経過に伴って低下することを抑制できる。つまり、蓄電層とｐ型半導体層との間にリーク抑制層を設けることにより、蓄電層とｐ型半導体層との間における電子及び／又は正孔のリークが抑制され、蓄電後の電圧保持時間を向上させることが可能である。
【００１５】
前記リーク抑制層を構成する材料の伝導帯下端のエネルギーは、前記ｎ型半導体粒子を構成するｎ型半導体の伝導帯下端のエネルギーよりも高くてもよく、前記リーク抑制層を構成する前記材料の価電子帯上端のエネルギーは、前記ｐ型半導体層を構成するｐ型半導体の価電子帯上端のエネルギーよりも低くてもよい。これらの関係を満たすことによって、リークを抑制する効果をより十分に得ることができる。
【００１６】
前記リーク抑制層を構成する材料は、前記蓄電層に含まれた前記絶縁材料の組成とは異なる組成を有する絶縁材料であってもよい。そのような絶縁材料によれば、リークを抑制する効果を得るための材料の最適化が容易である。
【００１７】
前記リーク抑制層は、二酸化ケイ素、酸化アルミニウム及び酸化マグネシウムからなる群より選ばれる少なくとも１つで構成されていてもよい。これらの材料は安価であるとともに、これらの材料を用いた層は、スパッタリング法などの既存の成膜方法で容易に形成されうる。
【００１８】
前記リーク抑制層が二酸化ケイ素で構成されていてもよく、前記リーク抑制層の厚さが１〜２０ｎｍの範囲にあってもよい。
【００１９】
前記リーク抑制層が酸化アルミニウムで構成されていてもよく、前記リーク抑制層の厚さが１〜５０ｎｍの範囲にあってもよい。
【００２０】
前記リーク抑制層が酸化マグネシウムで構成されていてもよく、前記リーク抑制層の厚さが１〜２０ｎｍの範囲にあってもよい。
【００２１】
リーク抑制層の厚さが材料に応じて適切に調整されていると、リークを抑制する効果をより十分に得ることができるだけでなく、リーク抑制層を追加することに起因する蓄電素子のコストの増加を抑制できる。
【００２２】
前記ｎ型半導体粒子は、金属酸化物及び金属複合酸化物から選ばれる少なくとも１つの酸化物で構成されていてもよく、前記金属酸化物は、酸化スズ、酸化亜鉛、酸化チタン、酸化ニオブ及び酸化タンタルからなる群より選ばれる少なくとも１つを含んでいてもよく、前記金属複合酸化物は、スズ、亜鉛、チタン、ニオブ及びタンタルからなる群より選ばれる少なくとも１つの金属を含んでいてもよい。これらの材料によれば、蓄電層に十分な充放電機能を付与できる。
【００２３】
前記第１電極及び前記第２電極は、それぞれ、金属、導電性酸化物、導電性樹脂又は導電性カーボンで構成されていてもよい。第１電極及び第２電極が導電性の性質を持っていることにより、蓄電層の充放電を効率的に行える。
【００２４】
前記ｐ型半導体層がｐ型酸化物半導体を含んでいてもよい。ｐ型半導体層によって、第２電極から蓄電層への電子の注入を防げることができる。
【００２５】
前記蓄電層に含まれた前記絶縁材料は、絶縁性樹脂又は無機絶縁材料であってもよい。これらの材料は、ｎ型半導体粒子内に捕獲された電子の障壁として確実に機能しうる。
【００２６】
また、本開示は、
第１電極、蓄電層、リーク抑制層、ｐ型半導体層及び第２電極をこの順番で備えた蓄電素子の製造方法であって、
脂肪族酸又は芳香族酸の金属塩と絶縁材料とを含む溶液を用いて前記第１電極上に塗布膜を形成し、
前記塗布膜を焼成し、
焼成された前記塗布膜に光を照射して前記蓄電層を形成し、
前記蓄電層と前記ｐ型半導体層との間に前記リーク抑制層が配置されるように前記リーク抑制層を形成し、
その後、前記ｐ型半導体層及び前記第２電極を形成する、
蓄電素子の製造方法を提供する。
【００２７】
本開示の蓄電素子の製造方法によれば、本開示の蓄電素子が効率的に得られる。
【００２８】
以下、本開示について、図面を参照しながら説明する。本開示は、以下の実施形態に限定されない。
【００２９】
図１に示すように、蓄電素子１００は、基板１０、第１電極２０、蓄電層３０、リーク抑制層４０、ｐ型半導体層５０及び第２電極６０を備えている。第１電極２０、蓄電層３０、リーク抑制層４０、ｐ型半導体層５０及び第２電極６０は、基板１０の上にこの順番で積層されている。
【００３０】
基板１０は、絶縁材料で構成されていてもよいし、導電性材料で構成されていてもよい。基板１０として、例えば、ガラス基板、半導体基板、金属基板、セラミックス基板、プラスチック基板、フィルム、樹脂基板、金属シートなどが挙げられる。
【００３１】
第１電極２０及び第２電極６０は、それぞれ、導電性の性質を持つように導電性材料を含んでいればよい。そのような導電性材料としては、金属、導電性酸化物、導電性樹脂、導電性カーボンなどが挙げられる。第１電極２０及び第２電極６０が導電性の性質を持っていることにより、蓄電層３０の充放電を効率的に行える。蓄電素子１００の電気的な特性の観点から、第１電極２０及び第２電極６０が金属で構成されていることが望ましい。
【００３２】
金属としては、銀、銅、金、アルミニウム、マグネシウム、タングステン、コバルト、亜鉛、ニッケル、黄銅、鉄、白金、スズ、クロム、鉛、チタン、モリブデン、それらの合金などが挙げられる。合金としては、ステンレス鋼などが挙げられる。
【００３３】
導電性酸化物としては、酸化インジウム、酸化スズ、酸化亜鉛、酸化アンチモン、それらの混合物などが挙げられる。スズドープ酸化インジウム（ＩＴＯ）が電極材料として一般的である。
【００３４】
導電性樹脂としては、ポリアセチレン、ポリチオフェン、ポリアニリン、ポリピロール、ポリパラフェニレン、ポリパラフェニレンビニレン、ポリフルオレン、ポリチエニレンビニレン、ポリエチレンジオキシチオフェン、ポリアセン、それらの混合物などが挙げられる。
【００３５】
導電性カーボンとしては、カーボンブラック、導電性ダイヤモンド、導電性グラファイトなどが挙げられる。
【００３６】
なお、基板１０に導電性材料を使用する場合には、第１電極２０を形成せずに、基板１０自身を第１電極２０として使用することも可能である。
【００３７】
第１電極２０の厚さは、例えば、２０ｎｍ〜１μｍの範囲にある。
【００３８】
図２に示すように、蓄電層３０は、ｎ型半導体粒子３２及び絶縁材料３１を含む。図２において、ｎ型半導体粒子３２は、絶縁材料３１で構成されたマトリクスに分散されている又はマトリクスに埋め込まれている。ただし、蓄電層３０にこのような構造が不可欠なわけではない。例えば、蓄電層３０は、絶縁材料３１の薄膜で被覆された表面を有するｎ型半導体粒子３２の集合体によって形成されていると捉えることもできる。
【００３９】
ｎ型半導体粒子３２は、単一のｎ型半導体で構成されていてもよいし、組成が互いに異なる複数のｎ型半導体で構成されていてもよい。ｎ型半導体粒子３２は、例えば、金属酸化物半導体及び金属複合酸化物から選ばれる少なくとも１つの酸化物で構成されている。金属酸化物は、例えば、酸化スズ、酸化亜鉛、酸化チタン、酸化ニオブ及び酸化タンタルからなる群より選ばれる少なくとも１つを含む。金属複合酸化物は、例えば、スズ、亜鉛、チタン、ニオブ及びタンタルからなる群より選ばれる少なくとも１つの金属を含む。これらの材料によれば、蓄電層３０に十分な充放電機能を付与できる。
【００４０】
絶縁材料３１は、ｎ型半導体粒子３２内に捕獲された電子の障壁として機能する。そのため、絶縁材料３１は、ｎ型半導体粒子３２よりも広いバンドギャップを有する材料であればよい。絶縁材料３１として、例えば、無機絶縁材料、絶縁性樹脂、それらの混合物など挙げられる。特に、蓄電層３０が無機材料（無機材料３１とｎ型半導体粒子３２）で構成されているとき、蓄電素子１００は安全性に優れ、かつ、安定的に動作しうる。
【００４１】
無機絶縁材料としては、酸化物、窒化物、酸窒化物、鉱油、パラフィン、これらの混合物などが挙げられる。酸化物としては、酸化ケイ素（Ｓｉ−Ｏ）、酸化マグネシウム（Ｍｇ−Ｏ）、酸化アルミニウム（Ａｌ−Ｏ）、酸化チタン（Ｔｉ−Ｏ）、酸化ガリウム（Ｇａ−Ｏ）、酸化タンタル（Ｔａ−Ｏ）、酸化ジルコニウム（Ｚｒ−Ｏ）、酸化ハフニウム（Ｈｆ−О）、酸化クロム（Ｃｒ−Ｏ）などの金属酸化物が挙げられる。窒化物としては、窒化ゲルマニウム（Ｇｅ−Ｎ）、窒化クロム（Ｃｒ−Ｎ）、窒化ケイ素（Ｓｉ−Ｎ）、窒化アルミニウム（Ａｌ−Ｎ）、窒化ニオブ（Ｎｂ−Ｎ）、窒化モリブデン（Ｍｏ−Ｎ）、窒化チタン（Ｔｉ−Ｎ）、窒化ジルコニウム（Ｚｒ−Ｎ）、窒化タンタル（Ｔａ−Ｎ）などの金属窒化物が挙げられる。酸窒化物としては、窒化酸化ゲルマニウム（Ｇｅ−Ｏ−Ｎ）、窒化酸化クロム（Ｃｒ−Ｏ−Ｎ）、窒化酸化ケイ素（Ｓｉ−Ｏ−Ｎ）、窒化酸化アルミニウム（Ａｌ−Ｏ−Ｎ）、窒化酸化ニオブ（Ｎｂ−Ｏ−Ｎ）、窒化酸化モリブデン（Ｍｏ−Ｏ−Ｎ）、窒化酸化チタン（Ｔｉ−Ｏ−Ｎ）、窒化酸化ジルコニウム（Ｚｒ−Ｏ−Ｎ）、窒化酸化タンタル（Ｔａ−Ｏ−Ｎ）などの金属酸窒化物が挙げられる。
【００４２】
絶縁性樹脂としては、シリコーン、ポリエチレン、ポリプロピレン、ポリスチレン、ポリブタジエン、ポリ塩化ビニル、ポリエステル、ポリメチルメタクリレート、ポリアミド、ポリカーボネート、ポリアセタール、ポリイミド、エチルセルロース、酢酸セルロース、フェノール樹脂、アミノ樹脂、ポリエステル樹脂、アクリル樹脂、アリル樹脂、アルキド樹脂、エポキシ樹脂、メラミン樹脂、ユリア樹脂、塩化ビニリデン樹脂、ＡＢＳ樹脂、ポリウレタン、クロロプレン、セルロイド、ポリビニルホルマール、シリコン樹脂、融解フッ素樹脂、それらの混合物などが挙げられる。
【００４３】
蓄電層３０の厚さは、例えば、１００ｎｍ〜１０μｍの範囲にある。
【００４４】
蓄電層３０に含まれたｎ型半導体粒子３２の平均粒径は、例えば、１ｎｍ〜１００ｎｍの範囲にある。つまり、粒子３２は、微粒子であってもよい。ｎ型半導体粒子３２の平均粒径は、以下の方法で算出できる。まず、ｎ型半導体粒子３２を電子顕微鏡（ＳＥＭ又はＴＥＭ）で観察する。得られた像における特定のｎ型半導体粒子３２の面積Ｓを求め、以下の式により、当該ｎ型半導体粒子３２の粒径ａを算出する（ａ＝２×（Ｓ／３．１４）1/2）。任意の５０個のｎ型半導体粒子３２の粒径ａを算出し、その平均値をｎ型半導体粒子３２の１次粒子の平均粒径と定義する。
【００４５】
蓄電層３０における絶縁材料３１とｎ型半導体粒子の含有比率は特に限定されない。蓄電層３０に含まれた絶縁材料３１とｎ型半導体粒子３２の合計重量を１００とした場合における絶縁材料３１とｎ型半導体粒子３２との比率は、例えば、１：９９〜９９：１の範囲にある。
【００４６】
リーク抑制層４０は、蓄電層３０をｐ型半導体層５０から隔てることによって電子及び／又は正孔のリークを抑制する目的で、蓄電層３０とｐ型半導体層５０との間に配置されている。リーク抑制層４０を構成する材料の伝導帯下端のエネルギーは、蓄電層３０においてｎ型半導体粒子３２を構成するｎ型半導体の伝導帯下端のエネルギーよりも高いことが望ましい。リーク抑制層４０を構成する材料の価電子帯上端のエネルギーは、ｐ型半導体層５０を構成するｐ型半導体の価電子帯上端のエネルギーよりも低いことが望ましい。これらの関係を満たすことによって、リークを抑制する効果をより十分に得ることができる。リーク抑制層４０を構成する材料は、典型的には、絶縁材料である。そのような絶縁材料としては、無機絶縁材料、絶縁性樹脂などが挙げられる。
【００４７】
リーク抑制層４０を構成しうる無機絶縁材料として、蓄電層３０を構成する絶縁材料３１として列挙したものを使用できる。同様に、リーク抑制層４０を構成しうる絶縁性樹脂として、蓄電層３０を構成する絶縁材料３１として列挙したものを使用できる。リーク抑制層４０の無機絶縁材料は、典型的には、酸化ケイ素、酸化マグネシウム及び酸化アルミニウムからなる群より選ばれる少なくとも１つである。これらの材料は安価であるとともに、これらの材料を用いた層は、スパッタリング法などの既存の成膜方法で容易に形成されうる。
【００４８】
リーク抑制層４０を構成する材料は、例えば、蓄電層３０に含まれた絶縁材料３１の組成とは異なる組成を有する絶縁材料である。そのような絶縁材料によれば、リークを抑制する効果を得るための材料の最適化が容易である。
【００４９】
リーク抑制層４０の望ましい厚さは、リーク抑制層４０を構成する材料の種類によって異なる。リーク抑制層４０を構成する材料が二酸化ケイ素の場合、リーク抑制層４０の厚さは１〜２０ｎｍの範囲にあってもよく、３〜１０ｎｍの範囲にあってもよい。リーク抑制層４０を構成する材料が酸化アルミニウムの場合、リーク抑制層４０の厚さは１〜５０ｎｍの範囲にあってもよく、５〜３０ｎｍの範囲にあってもよい。リーク抑制層４０を構成する材料が酸化マグネシウムの場合、リーク抑制層４０の厚さは１〜２０ｎｍの範囲にあってもよく、５〜１５ｎｍの範囲にあってもよい。リーク抑制層４０の厚さが材料に応じて適切に調整されていると、リークを抑制する効果をより十分に得ることができるだけでなく、リーク抑制層４０を追加することに起因する蓄電素子１００のコストの増加を抑制できる。
【００５０】
ｐ型半導体層５０は、第２電極６０から蓄電層３０への電子の注入を防げる目的で形成されている。ｐ型半導体層５０は、典型的には、ｐ型酸化物半導体で構成されている。ｐ型酸化物半導体としては、酸化ニッケル、銅アルミ酸化物などが挙げられる。
【００５１】
ｐ型半導体層５０の厚さは、例えば、２０ｎｍ〜１μｍの範囲にある。
【００５２】
蓄電層３０、リーク抑制層４０及びｐ型半導体層５０は、第１電極２０と第２電極６０とに挟み込まれていればよく、その積層順序は逆であってもよい。つまり、第１電極２０上に、ｐ型半導体層５０、リーク抑制層４０、蓄電層３０及び第２電極６０がこの順に積層されていてもよい。
【００５３】
また、蓄電素子１００の蓄電動作及び放電動作を大幅に損なわない限り、隣り合う層の間に他の層が配置されていてもよい。
【００５４】
本実施形態の蓄電素子１００において、第２電極６０を基準として、第１電極２０にマイナス電圧を印加すると、電子が第１電極２０から蓄電層３０に含まれたｎ型半導体粒子３２に移動し、ｎ型半導体粒子３２内に形成された電子捕獲準位に捕獲される。捕獲された電子は、リーク抑制層４０及びｐ型半導体層５０により、更なる移動が妨げられるため、ｎ型半導体粒子３２に捕獲され続けることになる。つまり、蓄電層３０が蓄電状態となる。この状態は、バイアス電圧の印加を停止した後も維持されることから、蓄電素子１００の機能が発揮される。また、第１電極２０と第２電極６０とに負荷を接続した場合、ｎ型半導体粒子３２内の電子捕獲準位に捕獲されていた電子が負荷に流れる。つまり、蓄電層３０が放電状態となる。この状態は、ｎ型半導体粒子３２内の電子捕獲準位に捕獲された電子がなくなり、蓄電前の状態に戻るまで続く。以上が、蓄電素子１００の基本的な蓄電及び放電の原理である。この現象を繰り返し行なうことで、蓄電素子１００を二次電池又はキャパシタとして使用することができる。
【００５５】
本実施形態の蓄電素子の製造方法を、図３を用いて説明する。図３は、図１に示す蓄電素子の製造方法を示す工程図である。
【００５６】
工程（ａ）では、基板１０上に第１電極２０を形成する。例えば、第１電極２０に金属を使用する場合は、その形成方法として、スパッタリング法、イオンプレーティング法、電子ビーム蒸着法、真空蒸着法、化学蒸着法、化学的気相法、電解メッキ法、無電解メッキ法、塗布法、ゾルゲル法などが挙げられる。なお、基板１０に導電性の材料を使用する場合は、第１電極２０を形成せずに、基板１０自身を第１電極２０として使用することも可能である。
【００５７】
次に、第１電極２０上に蓄電層３０を形成する方法について説明する。工程（ｂ）では、脂肪族酸又は芳香族酸の金属塩と絶縁材料とを溶媒に溶解させて、溶液を調製する。脂肪族酸又は芳香族酸の金属塩を構成する金属としては、チタン、ニオブ、スズ、亜鉛、タンタルなどが挙げられる。１種類の金属塩のみを使用してもよいし、複数種類の金属塩の混合物を使用してもよい。脂肪族酸又は芳香族酸の金属塩を構成する脂肪族酸又は芳香族酸としては、焼成することにより分解又は燃焼し、脂肪族酸又は芳香族酸の金属塩を構成する金属の金属酸化物を生成し得るものが挙げられる。具体的には、脂肪族カルボン酸、芳香族カルボン酸などが挙げられる。
【００５８】
脂肪族カルボン酸としては、脂肪族モノカルボン酸及び脂肪族ポリカルボン酸が挙げられる。脂肪族ポリカルボン酸としては、脂肪族ジカルボン酸、脂肪族トリカルボン酸、脂肪族テトラカルボン酸などが挙げられる。脂肪族モノカルボン酸としては、ギ酸、酢酸、プロピオン酸、酪酸、吉草酸、カプロン酸、ヘプタン酸、カプリル酸、ペラルゴン酸、カプリン酸、ラウリン酸、ミリスチン酸、バルチミン酸、マルガリン酸、ステアリン酸、アクリル酸、ブテン酸、クロトン酸、イソクロトン酸、リノレン酸、オレイン酸、リノール酸、アラキドン酸、ドコサヘキサエン酸、エイコサペンタエン酸、ピルビン酸、乳酸などが挙げられる。脂肪族ジカルボン酸としては、シュウ酸、マロン酸、コハク酸、グルタル酸、アジピン酸、マレイン酸、フマル酸、酒石酸、リンゴ酸などが挙げられる。脂肪族トリカルボン酸としては、クエン酸などが挙げられる。脂肪族テトラカルボン酸としては、１，２，３，４−ブタンテトラカルボン酸などが挙げられる。
【００５９】
芳香族カルボン酸としては、芳香族モノカルボン酸及び芳香族ポリカルボン酸が挙げられる。芳香族ポリカルボン酸としては、芳香族ジカルボン酸、芳香族トリカルボン酸、芳香族テトラカルボン酸などが挙げられる。芳香族モノカルボン酸としては、安息香酸、サリチル酸、ケイ皮酸、没食子酸などが挙げられる。芳香族ジカルボン酸としては、フタル酸、イソフタル酸、テレフタル酸などが挙げられる。芳香族トリカルボン酸としては、トリメリット酸などが挙げられる。芳香族テトラカルボン酸としては、ピロメリット酸などが挙げられる。
【００６０】
溶媒としては、脂肪族酸又は芳香族酸の金属塩及び絶縁材料を溶解できるものが挙げられる。具体的には、溶媒として、ペンタン、ヘキサン、シクロヘキサン、オクタン、デカン、トルエン、キシレン、デカヒドロナフタレンなどの有機溶媒が挙げられる。
【００６１】
工程（ｃ）では、溶液を第１電極２０の上に塗布する。塗布方法としては、スピンコート法、スプレーコート法、ダイコート法、インクジェット法などが挙げられる。
【００６２】
工程（ｄ）では、第１電極２０の上に形成された塗布膜から溶媒が適度に除去されるように、塗布膜を乾燥させる。塗布膜は、室温で自然乾燥させてもよいし、室温よりも高い温度に加熱して乾燥させてもよい。
【００６３】
工程（ｅ）では、塗布膜を焼成する。焼成により、塗布膜に含まれた脂肪族又は芳香族酸の金属塩が分解又は燃焼し、絶縁材料３１の層及び金属酸化物の粒子が生成する。金属酸化物の粒子は、絶縁材料３１の層内に生成する。焼成温度は、例えば、２００〜８００℃の範囲にある。
【００６４】
工程（ｆ）では、工程（ｅ）で生成した絶縁材料３１の層及び金属酸化物の粒子に光を照射する。工程（ｆ）によって、新たな電子捕獲準位が形成された蓄電層３０が第１電極２０の上に形成される。照射光としては、光子エネルギーの高い紫外線など挙げられる。紫外線の照射装置としては、低圧水銀ランプ、高圧水銀ランプ、メタルハライドランプなどが挙げられる。紫外線の照射条件としては、例えば、照射波長を２５４ｍに設定した場合、照射強度は２０ｍＷ／ｃｍ2以上、照射時間は５分間以上である。
【００６５】
工程（ｇ）では、蓄電層３０とｐ型半導体層５０との間にリーク抑制層４０が配置されるようにリーク抑制層４０を形成する。本実施形態では、蓄電層３０上にリーク抑制層４０を形成する。その形成方法としては、スパッタリング法、イオンプレーティング法、電子ビーム蒸着法、真空蒸着法、化学蒸着法、化学的気相法、塗布法などが挙げられる。
【００６６】
工程（ｈ）では、リーク抑制層４０上にｐ型半導体層５０を形成する。その形成方法としては、リーク抑制層４０の形成方法として例示した方法と同様の方法が挙げられる。
【００６７】
工程（ｉ）では、ｐ型半導体層５０上に第２電極６０を形成する。例えば、第２電極６０に金属を使用する場合、その形成方法としては、スパッタリング法、イオンプレーティング法、電子ビーム蒸着法、真空蒸着法、化学蒸着法、化学的気相法、電解メッキ法、無電解メッキ法、塗布法、ゾルゲル法などが挙げられる。
【００６８】
以上の工程を経て、図１及び図２を参照して説明した蓄電素子１００が得られる。
【実施例】
【００６９】
＜実施例１＞
まず、基板としてステンレス鋼（ＳＵＳ３０４）を準備した。基板の大きさは３０ｍｍ×３０ｍｍであった。ステンレス鋼は、第１電極の機能を代用できるため、第１電極は形成しなかった。
【００７０】
まず、ヘプタン酸ニオブ塩及びシリコーンオイルを溶媒であるキシレンに混合して攪拌し、溶液を調製した。次に、回転数を１２００ｒｐｍに設定したスピンコーターを用いて、基板を回転させながら溶液を基板上に塗布し、塗布膜を形成した。次に、塗布膜を５０℃で１０分間放置して乾燥させた。さらに、塗布膜を４２０℃で１０分間焼成した。これらの工程により、ヘプタン酸ニオブ塩が分解し、シリコーン絶縁膜に分散したニオブ酸化物粒子が形成された。なお、上記条件で形成された塗布膜の厚さは、約１μｍであった。
【００７１】
次に、低圧水銀ランプを使用して塗布膜に紫外線を照射し、蓄電層を形成した。紫外線の波長は２５４ｎｍ、照射強度は７０ｍＷ、照射時間は３０分であった。
【００７２】
次に、二酸化ケイ素を用いたスパッタリング法により、蓄電層の上にリーク抑制層を形成した。リーク抑制層の厚さは５ｎｍであった。次に、酸化ニッケルを用いたスパッタリング法により、リーク抑制層の上にｐ型半導体層を形成した。ｐ型半導体層の厚さは３００ｎｍであった。最後に、タングステンを用いたスパッタリング法により、ｐ型半導体層上に第２電極を形成した。第２電極の厚さは３００ｎｍであった。
【００７３】
以上の工程を実施することによって、リーク抑制層の厚さが５ｎｍの蓄電素子（実施例１−１）を得た。なお、スパッタリングの時間を変更することによって、リーク抑制層の厚さが１０ｎｍの蓄電素子（実施例１−２）及び２０ｎｍの蓄電素子（実施例１−３）も作製した。
【００７４】
＜実施例２＞
リーク抑制層を構成する二酸化ケイ素を酸化アルミニウムに変更したことを除き、実施例１と同様にして、実施例２−１の蓄電素子を得た。リーク抑制層の厚さは５ｎｍであった。なお、酸化アルミニウムを用いたスパッタリング法において、スパッタリングの時間を変更することにより、リーク抑制層の厚さが２０ｎｍの蓄電素子（実施例２−２）及び５０ｎｍの蓄電素子（実施例２−３）も作製した。
【００７５】
＜実施例３＞
リーク抑制層を構成する二酸化ケイ素を酸化マグネシウムに変更いたことを除き、実施例１と同様にして、実施例３−１の蓄電素子を得た。リーク抑制層の厚さは５ｎｍであった。なお、酸化マグネシウムを用いたスパッタリング法において、スパッタリングの時間を変更することにより、リーク抑制層の厚さが１０ｎｍの蓄電素子（実施例３−２）及び２０ｎｍの蓄電素子（実施例３−３）も作製した。
【００７６】
＜比較例１＞
リーク抑制層を作製しない（蓄電層の上にｐ型半導体層を形成した）ことを除き、実施例１と同様にして、比較例１の蓄電素子を得た。
【００７７】
［蓄電後の時間経過に伴う開放電圧の変化の測定］
実施例１−１、実施例２−１、実施例３−１及び比較例１の蓄電素子について、以下の方法で蓄電後の時間経過に伴う開放電圧の変化を測定した。まず、蓄電素子の第１電極に−２Ｖの電圧を５分間印加して蓄電を行なった。その後、回路を開放し、蓄電後の時間経過に伴う開放電圧の変化を測定した。結果を図４〜６に示す。
【００７８】
図４〜６から明らかなように、実施例１−１、実施例２−１、実施例３−１の蓄電素子は、比較例１の蓄電素子と比較して、蓄電後の開放電圧の経時的な低下が緩やかであった。
【００７９】
［リーク抑制層の厚さと初期起電圧（蓄電停止直後の起電圧）との関係］
実施例１−１、実施例２−１、実施例３−１〜３及び比較例１の蓄電素子について、以下の方法で初期起電圧を測定した。具体的には、蓄電素子の第１電極に−２Ｖの電圧を５分間印加して蓄電を行なった。その後、回路を開放して初期起電圧を測定した。結果を表１に示す。
【００８０】
【表１】
2016082125.tif 000003
【００８１】
実施例１−１の蓄電素子の初期起電圧は、実施例１−２の蓄電素子の初期起電圧よりも高かった。実施例１−３の蓄電素子の初期起電圧は、比較例１の蓄電素子の初期起電圧よりもやや低かった。この結果から、リーク抑制層が二酸化ケイ素で構成されているとき、リーク抑制層の厚さは、望ましくは１〜２０ｎｍ、より望ましくは３〜１０ｎｍであるといえる。
【００８２】
実施例２−１の蓄電素子及び実施例２−２の蓄電素子の初期起電圧は、比較例１の蓄電素子の初期起電圧よりも高かった。実施例２−３の蓄電素子の初期起電圧は、比較例１の蓄電素子の初期起電圧よりもやや低かった。したがって、リーク抑制層が酸化アルミニウムで構成されているとき、リーク抑制層の厚さは、望ましくは１〜２０ｎｍ、より望ましくは５〜３０ｎｍであるといえる。
【００８３】
実施例３−２の蓄電素子の初期起電圧は、比較例１の蓄電素子の初期起電圧よりも高かった。実施例３−３の蓄電素子の初期起電圧は、比較例１の蓄電素子の初期起電圧よりも低かった。したがって、リーク抑制層が酸化マグネシウムで構成されているとき、リーク抑制層の厚さは、望ましくは１〜２０ｎｍ、より望ましくは５〜１５ｎｍであるといえる。
【産業上の利用可能性】
【００８４】
本明細書に開示された蓄電素子は、無機材料で構成された蓄電層を有するため、安全性に優れており、かつ、安定的に動作しうる。また、本明細書に開示された蓄電素子は、簡単に製造できるとともに、その材料費も安価であるため、低コストで作製されうる。さらに、電子及び／又は正孔のリークが抑制されているので、本明細書に開示された蓄電素子は、蓄電後にも長期にわたって高い起電圧を発揮しうる。したがって、本明細書に開示された蓄電素子は、信頼性の高い電気自動車、信頼性の高いモバイル機器などのシステムの実現手段として有用である。
【符号の説明】
【００８５】
１０  基板
２０  第１電極
３０  蓄電層
３１  絶縁材料
３２  n型半導体粒子
４０  リーク抑制層
５０  ｐ型半導体層
６０  第２電極
【図１】
2016082125.tif 000004
【図２】
2016082125.tif 000005
【図３】
2016082125.tif 000006
【図４】
2016082125.tif 000007
【図５】
2016082125.tif 000008
【図６】
2016082125.tif 000009